(57)【要約】【課題】  可撓性のあるフレキシブルな基板に形成されたトップコンタクト構造の高性能な電界効果トランジスタの製造方法を提供する。【解決手段】  剛性の高い材料よりなる補助基板４０上にソース電極２８Ａ及びドレイン電極２８Ｂよりなる第１電極２８を剥離可能に形成する工程と、第１電極を可撓性のある第１基板１４に移転させる工程と、可撓性のある第２基板１６上に、ゲート電極となる第２電極１８とゲート絶縁膜２０とパターン化された有機半導体膜２２とを順次形成する工程と、ソース電極及びドレイン電極のそれぞれの一部が有機半導体膜上に位置するように第１電極と有機半導体膜とを対向させて第１基板と第２基板とを接合する工程とを有する。これにより、可撓性のあるフレキシブルな基板に形成されたトップコンタクト構造の高性能な電界効果トランジスタを形成する。【選択図】  図１
2006073794.tif 000002
【特許請求の範囲】
【請求項１】
剛性の高い材料よりなる補助基板上にソース電極及びドレイン電極よりなる第１電極を剥離可能に形成する工程と、
前記第１電極を剥離して可撓性のある第１基板に移転させる工程と、
可撓性のある第２基板上に、ゲート電極となる第２電極とゲート絶縁膜とパターン化された有機半導体膜とを順次形成する工程と、
前記ソース電極及び前記ドレイン電極のそれぞれの一部が前記有機半導体膜上に位置するように前記第１電極と前記有機半導体膜とを対向させて前記第１基板と前記第２基板とを接合する工程と、
を有することを特徴とする電界効果トランジスタの製造方法。
【請求項２】
可撓性のある第２基板と、
前記第２基板上に形成されたゲート電極と、
前記ゲート電極上に形成されたゲート絶縁膜と、
前記ゲート絶縁膜上に部分的に形成された有機半導体膜と、
互いの一部が前記有機半導体膜上に位置されると共に所定の間隔を隔てて形成されたソース電極及びドレイン電極と、
前記ソース電極及びドレイン電極を含む表面全面を覆うように形成された可撓性のある第１基板と、
よりなることを特徴とする電界効果トランジスタ。
【発明の詳細な説明】
【技術分野】
【０００１】
本発明は、微細加工された電極回路をフレキシブルな基板上に形成することにより、柔軟な有機半導体材料の特性を生かした集積回路を作製することができる電界効果トランジスタ及びその製造方法に関する。
【背景技術】
【０００２】
近年、電界効果トランジスタ（以下「ＦＥＴ」とも称す）は低消費電力であり、しかも動作も速いことから、高速なスイッチング素子として、薄膜トランジスタ（ＴＦＴ）へ応用されている。そして、ブラウン管（ＣＲＴ）と同等の高画質性能、低消費電力、省スペース等の利点を有するアクティブマトリクス駆動の液晶ディスプレイ等として、パソコンやワークステーション等のモニタに広く利用されている。この電界効果トランジスタは、ソース電極及びドレイン電極を配線した半導体層／絶縁層／ゲート電極層のように多層構造から形成される。そして、それぞれの積層構造の違いにより大きく分けて、ボトムコンパクト型とトップコンタクト型の電界効果トランジスタがそれぞれ知られている。
図４は従来の電界効果トランジスタの一例を示し、図４（Ａ）はボトムコンタクト型を示し、図４（Ｂ）はトップコンタクト型を示す。図４（Ａ）に示すボトムコンタクト型の電界効果トランジスタでは、基板２上にゲート電極４を形成し、このゲート電極４を含む表面全体をゲート絶縁膜６で覆っている。そして、上記ゲート絶縁膜６上であって、前記ゲート電極４に対応する位置にソース電極８Ａとドレイン電極８Ｂとを形成し、更に、これらソース電極８Ａの表面とドレイン電極８Ｂの表面とを跨ぐようにして有機半導体膜１０を形成している。
【０００３】
これに対して、図４（Ｂ）に示すトップコンタクト型では、図４（Ａ）に示す場合とは、ソース電極８Ａ及びドレイン電極８Ｂと有機半導体膜１０との積層順序が逆であり、ゲート絶縁膜６の上に先に有機半導体膜１０を形成し、その上にソース電極８Ａ及びドレイン電極８Ｂを形成している。
そして、最近にあっては、用途の多用性及びプロセス温度の低温化が可能なことから、有機半導体膜やフレキシブル基板を用いたＦＥＴが注目される傾向にある。
ところで、上記ボトムコンタクト型ＦＥＴは従来通りのフォトリソグラフィ法が使用可能であって、工程も困難ではなく、ソース・ドレイン間のギャップ長が小さく形成できることから高精細化が図り易いが、トランジスタ特性が低く、フレキシブル基板を用いる場合に困難が生じるので、あまり好ましくない。これに対して、トップコンタクト型ＦＥＴは、半導体層上に電極を形成する工程を伴うことから半導体層として熱的に弱い有機半導体膜を用いると、フォトリソグラフィ技術が適用できないため、ギャップ長の高精細化が困難であり、しかも安定した素子を得ることが困難であるが、高性能なトランジスタを得られる、という利点を有する。
【０００４】
換言すれば、無機半導体を用いる場合には、フォトリソグラフィ、表面酸化及び真空蒸着等を組み合わせた製造工程が行われ、絶縁層には、シリコン酸化膜、シリコン窒化膜、絶縁性有機薄膜等が一般に利用されるが、この場合には、シリコン等の材料を用いるため、生産コストが高いのみならず、製造工程におけるプロセス温度が高く、トランジスタの形成にプラスチック等のフレキシブルな基板を用いることが難しい。
一方、有機半導体を用いた場合には、上記の無機半導体の製造工程と同様の加工技術を利用して電極回路を作製できるが、電極間ギャップを被覆するように有機半導体材料が蒸着又は塗布され、また有機半導体では絶縁膜に有機材料を用いることが出来、かつ、成膜プロセス中の温度が低いため、作製する基板に一応はフレキシブルなプラスチックを用いることができる（特許文献１、非特許文献１）。
【０００５】
【特許文献１】特開２００３−２５８２６４
【非特許文献１】ＰＮＡＳ，Ａｕｇｕｓｔ  ６，２００２，Ｖｏｌ．９９，Ｎｏ．１６，１０２５３  （２００２）
【発明の開示】
【発明が解決しようとする課題】
【０００６】
しかしながら、有機半導体材料を適用した製造工程に、フォトリソグラフィ法を使用した配線技術は、フォトレジストが溶解したり、プラスチック基板へのダメージが大きくなったり、プラスチック基板の取り扱いが困難であることから適用が難しい。従って、メタルマスクを用いる蒸着やスパッタリング等の成膜法により有機半導体材料や樹脂基板上へ配線を施すことが行われている。
しかしながら、この成膜法では、フォトリソグラフィに比べて微細加工が難しく、特に電極間ギャップの小さい高性能の集積回路を作製することは困難である。また、プラスチック等の有機材料基板を用いた場合には、配線に用いられる金属細線とプラスチック基板との接着性が弱いため、電極の剥離が起こり易い、という問題点がある。
【０００７】
この点に関し、トップコンタクト型のＦＥＴに関する上記非特許文献１では、ゲート電極、絶縁膜及び半導体膜を形成した一方の基板と、ソース、ドレイン電極を形成した他方の基板とをラミネートにより貼り合わせてトランジスタを形成する技術が示されているが、高精細化への試みとして、自己組織化膜を用いて電極材料である金のパターニングを行っており、金のエッチングにシアン系エッチャントを用いていることから環境負荷および有害性の高い工程を使用しなければならなかった。
本発明は以上のような問題点に着目し、これを有効に解決すべく創案されたものである。本発明の目的は、可撓性のあるフレキシブルな基板に形成されたトップコンタクト構造の高性能な電界効果トランジスタ及びその製造方法を提供することにある。
【課題を解決するための手段】
【０００８】
本発明者は、上記課題を解決するため鋭意検討した結果、可撓性のあるフレキシブルな基板に高精細な電極パターンを作製可能な方法を見い出した。すなわち、フォトリソグラフィ法の適用可能な剛性の高い基板上に微細加工された電極パターンを予め作製し、これに他方のフレキシブルな基板を対向させ、エネルギーを印加した後、電極パターンを剛性の高い基板から剥離すると、微細電極パターンが他方のフレキシブルな基板へ移転できることを見い出すことにより、本発明に至ったものである。
【０００９】
請求項１に係る発明は、剛性の高い材料よりなる補助基板上にソース電極及びドレイン電極よりなる第１電極を剥離可能に形成する工程と、前記第１電極を剥離して可撓性のある第１基板に移転させる工程と、可撓性のある第２基板上に、ゲート電極となる第２電極とゲート絶縁膜とパターン化された有機半導体膜とを順次形成する工程と、前記ソース電極及び前記ドレイン電極のそれぞれの一部が前記有機半導体膜上に位置するように前記第１電極と前記有機半導体膜とを対向させて前記第１基板と前記第２基板とを接合する工程と、を有することを特徴とする電界効果トランジスタの製造方法である。
請求項２に係る発明は、可撓性のある第２基板と、前記第２基板上に形成されたゲート電極と、前記ゲート電極上に形成されたゲート絶縁膜と、前記ゲート絶縁膜上に部分的に形成された有機半導体膜と、互いの一部が前記有機半導体膜上に位置されると共に所定の間隔を隔てて形成されたソース電極及びドレイン電極と、前記ソース電極及びドレイン電極を含む表面全面を覆うように形成された可撓性のある第１基板と、よりなることを特徴とする電界効果トランジスタである。
【発明の効果】
【００１０】
本発明の電界効果トランジスタ及びその製造方法によれば、可撓性のあるフレキシブルな基板に電極間ギャップが高精細になされた高性能な電界効果トランジスタを形成することができる。
【発明を実施するための最良の形態】
【００１１】
以下に、本発明に係る電界効果トランジスタ及びその製造方法の一実施例を添付図面に基づいて詳述する。
図１は本発明に係る電界効果トランジスタの一例を示す拡大断面図、図２は本発明に係る電界効果トランジスタの製造方法を示す工程図である。
まず、図１を参照して本発明の電界効果トランジスタの一例について説明する。図１に示すように、この電界効果トランジスタ１２は、その上下の両面が可撓性のあるフレキシブルな第１基板１４と可撓性のあるフレキシブルな第２基板１６とにより形成されている。これらの両基板１４、１６は、例えばポリイミド樹脂のような高分子材料が用いられる。上記第２基板１６上には、第２電極となる金属等のゲート電極１８及びゲート絶縁膜２０が順次全面に亘って形成されている。このゲート絶縁膜２０としては、例えば金属酸化物や高分子材料等が用いられる。
【００１２】
上記ゲート絶縁膜２０上には、部分的に例えばペンタセン等よりなる有機半導体膜２２が形成されると共に、その両側には、上記有機半導体膜２２から離間させて補助電極２４、２６がそれぞれ形成されている。そして、上記有機半導体膜２２上に、この上面と上記補助電極２４、２６との間を跨ぐようにして第１電極２８としてソース電極２８Ａとドレイン電極２８Ｂとが形成されている。このソース電極２８Ａとドレイン電極２８Ｂとの間は、所定の間隔だけ隔てられており、電極ギャップ３０となっている。そして、このソース電極２８Ａ及びドレイン電極２８Ｂを含む表面全面を覆うようにして上記第１基板１４が形成されている。
【００１３】
次に、上記した電界効果トランジスタ１２の製造方法を図２も参照して説明する。
まず、剛性の高い材料よりなる補助基板４０上にレジスト４２を塗布し（図２（Ａ）参照）、このレジスト４２に対して所定のフォトマスク４４を用いて露光することにより、レジストパターン４２Ａを形成する（図２（Ｂ）参照）。次に、上記レジストパターン４２Ａ上から全面に真空蒸着法等により金属４６を蒸着させて（図２（Ｃ）参照）、レジストパターン４２Ａを除去することによりレジストパターン４２Ａ上の不要な金属４６を除いて補助基板４０上の金属４６を残し、これにより第１電極２８であるソース電極２８Ａとドレイン電極２８Ｂとを形成する（図２（Ｄ）参照）。このソース電極２８Ａとドレイン電極２８Ｂとは、この補助基板４０が剛性の高い材料よりなることから高い精度で微細形成することができる。
【００１４】
次に、上記両電極２８Ａ、２８Ｂと同様な形状にパターン化されたスタンパ４８を用いて接着剤５０を上記ソース電極２８Ａとドレイン電極２８Ｂの両表面に塗布する（図２（Ｅ）参照）。
そして、上記ソース電極２８Ａ及びドレイン電極２８Ａを含む補助基板４０の全面を覆うようにして可撓性のある材料よりなるフレキシブルな第１基板１４を形成し（図２（Ｆ）参照）、上記ソース電極２８Ａとドレイン電極２８Ｂとを上記補助基板４０から剥離するように上記第１基板１４を剥がすことにより、上記ソース電極２８Ａとドレイン電極２８Ｂとが第１基板１４側へ移転されることになる（図２（Ｇ）参照）。
ここで別工程で、第１基板１４と同様な可撓性のあるフレキシブルな第２基板１６上に、第２基板としてのゲート電極１８、ゲート絶縁膜２０、有機半導体膜２２及び補助電極２４、２６が予め形成されている（図２（Ｈ）参照）。
【００１５】
そして、図２（Ｉ）に示すように、上記第１基板１４のソース電極２８Ａ及びドレイン電極２８Ｂの電極ギャップ３０が、上記有機半導体膜２２上の所定の場所に位置するように位置合わせを行って、第１基板１４と第２基板１６とを対向させて密着接合する。これにより、積層構造体となったトップコンタクト型の電界効果トランジスタ１２が製造されることになる。
ここで上記補助基板４０の材質は、シリコンウエハ、ガラス、石英、錫インジウム酸化物付ガラスの他、銅、亜鉛、アルミニウム、ステンレス、マグネシウム、鉄、ニッケル、金、銀等の金属等が挙げられるが、これらに限定されるものではない。これらの様に剛性が高く非常にたわみ難いものであればよい。この中で特にフォトリソグラフィ等で第１電極２８を作製する基板としては、特にシリコンウエハやガラスが好適に用いられる。本発明において補助基板４０の一方の面に第１電極２８を形成する方法は、特に限定されるものではない。前述したように、例えばレジスト４２を基板表面に塗布し、電極パターンを施したフォトマスク４４を通して露光し、次いで現像操作を施しレジストパターン４２Ａを作製する。その後、電極材料を真空蒸着又はスパッタリング等を施す。そして、レジスト４２を剥離又は溶解することで補助基板４０上にソース電極２８Ａ及びドレイン電極２８Ｂの対からなる第１電極２８を作製する。
【００１６】
また上記レジスト４２の材料としては、ポリイソプレンとビスアジドからなる環化ゴム、ポリけい皮酸、ノボラック樹脂、フェノール樹脂、ポリメチルメタクリレート、ポリメチルイソプロペニルケトン等が挙げられるが、ノボラック樹脂が特に好適に用いられる。
また第１電極２８の材料としては、金、銅、アルミニウム、白金、クロム、パラジウム、インジウム、タンタル、モリブテン、ニッケル、マグネシウム、銀、鉄、ガリウム等の金属やこれらの合金、あるいは積層構造、さらに、スズ・インジウム酸化物、ポリシリコン、アモルファスシリコン、スズ酸化物、酸化亜鉛、酸化インジウム、酸化チタン等の酸化物、ポリチオフェンとその誘導体、ポリエチレンジオキシチオフェンとその誘導体、ポリアニリンとその誘導体、ポリアセチレンとその誘導体等にドーピングを行った導電性高分子が挙げられるが、これらに限定されるものではない。
【００１７】
上述のように上記第１電極２８は、ソース電極２８Ａ及びドレイン電極２８Ｂとして作用し、前述の電極材料が用いられる。第１電極２８の電極回路の線幅は、好ましくは０．１〜１０００μｍ、より好ましくは１〜５０μｍである。ここで、線幅が１μｍより小さくなるにつれ、電気抵抗が大きくなり、同時に断線が起こり易くなり、５０μｍより大きくなるにつれて集積回路の集積率が低くなる。また電極間ギャップは、０．１〜１００μｍ程度である。
本発明における高分子材料からなる可撓性のある第１基板１４は、上記補助基板４０の全面を覆うように形成される。本発明において高分子材料よりなる第１基板１４を作製する方法としては、真空蒸着法、プラズマＣＶＤ法、化学反応蒸着法、スパッタリング法、スピンコート法、ディップコート法、シルクスクリーン法、スプレイ法等が挙げられる。この時、樹脂フィルムをそのまま第１基板１４として用いる方法、反応性のあるモノマーあるいはオリゴマーを別の基板上に形成し、熱、光等の外部エネルギーを印加して硬化、成型させ高分子よりなる第１基板１４とする方法、あるいは高分子を溶解させて別の基板上に成膜乾燥して第１基板１４とする方法が上記成膜方法と組み合わせて用いられる。
【００１８】
上記第１基板１４は、上述のように、有機薄膜よりなる絶縁層であり、具体的には、ポリパラキシリレンやその誘導体、ポリイミドやその誘導体、ポリアクリロニトリル、ポリメタクリル酸メチル、ポリスチレン、ポリフェノール誘導体、ポリ尿素、ポリエチレン、ポリプロピレン、ポリ塩化ビニル、ポリ塩化ビニリデン、ポリシリコーンやその誘導体等のポリマー薄膜等が用いられるが、特に膜の均一性と電気絶縁性の点から、ポリシリコーンあるいはポリイミドやその誘導体が好適に用いられる。特にポリジメチルシロキサン（ＰＤＭＳ）では硬化剤を混合して成膜後に硬化させてシリコーンエラストマーとする。この第１基板１４の薄膜化は前記補助基板４０上に直接スピンコートや印刷法等により成膜することにより行ってもよい。また、他の平坦な基板上に有機薄膜を成膜した後に剥離したシリコーンエラストマーを第１基板１４としてもよいし、もしくはフォトリソグラフィ法と反応性イオンエッチング法等により任意のパターン形成を行ったシリコン等の基板上に同様に成膜した後、型取りを行ったシリコーンエラストマーを第１基板１４として用いても良い。
【００１９】
また補助基板４０の表面上に接着層を形成していない場合においても、補助基板４０の表面に付着した有機物に由来する疎水相互作用、界面での混合効果は存在すること、さらに、補助基板４０と第１電極２８との界面には付着力の強くない金が存在することにより、第１電極２８を第１基板１４へ容易に移転（転写）させることができる。このとき第１電極２８の表面にさらに接着剤５０を形成しておけば、その転移をより効率的に行うことができる。この接着剤５０としては公知のいずれの接着剤でも用いることができるが、高分子型の接着剤よりは、分子鎖の一部に一つ若しくは複数の極性基を有するＯＴＳ、ＴＭＳ等の界面活性剤、シランカップリング等のカップリング剤等を用い、単分子膜、或いは、それに類する薄膜状に形成したものが好適である。
上記極性基としては飽和炭化水素、二重結合、三重結合を有する不飽和炭化水素、脂環式炭化水素、芳香族炭化水素、金属材料に親和性を有するチオール、スルフィド、ジスルフィド、ポリスルフィド、チオアルデヒド、チオケトン、チオアセタール等のイオウ性官能基を有する化合物、酸化物半導体に親和性を有するトリクロロシラン、メトキシシラン等の含ケイ素官能基を有する化合物やリン酸、カルボン酸およびその誘導体もしくはそれらの金属塩等が用いられる。
【００２０】
上記したような界面活性剤等を選択的に第１電極２８上に形成するには、印刷法、特にマイクロコンタクトプリント法を用いるとよい。コンタクトプリント側のスタンプとしては前述のＰＤＭＳ上に上記第１電極２８と同じパターンの凸形状が形成されていればよい。この凸形状は、フォトリソグラフィ法と反応性イオンエッチング法等により電極形状のパターン形成を行ったシリコンやガラス等の基板をそのまま用いるか、それら基板上にＰＤＭＳをスピンコート法等で成膜した後、型取りを行ったＰＤＭＳ基板を用いることで可能である。上記第１基板１４を補助基板４０上に形成後、この第１基板１４の剥離を行い第１電極２８を第１基板１４側に移転（転写）させる。
【００２１】
また、本発明において第２基板１６上に第２電極であるゲート電極１８を作製する方法としては、前述の補助基板４０上に第１電極２８を形成する方法と同様でよい。また第２基板１６も第１基板１４と同様の高分子材料からなる基板を用いることができるが、基板に熱ダメージの少ない工程が望まれる。具体的には、第２電極１８となる金属あるいは無機半導体層を第２基板１６となる有機薄膜上に真空蒸着法、プラズマＣＶＤ法、スパッタリング法、スプレイ法等により堆積する。上述のように、この第２電極１８は、ゲート電極として作用し、第１電極２８と同様に、金、銅、アルミニウム、白金、クロム、パラジウム、インジウム、モリブテン、ニッケル、マグネシウム、銀、鉄、ガリウム等の金属やこれらの合金、スズ・インジウム酸化物、ポリシリコン、アモルファスシリコン、スズ酸化物、酸化インジウム、酸化チタン等の酸化物半導体、ポリチオフェンとその誘導体、ポリエチレンジオキシチオフェンとその誘導体、ポリアニリンとその誘導体、ポリアセチレンとその誘導体等にドーピングを行った導電性高分子等が用いられる。
【００２２】
上記ゲート絶縁膜２０は、金属酸化物、金属窒化物、金属フッ化物、ポリビニルアルコール、ポリビニルフェノール、ポリイミド誘導体、ポリシリコーン等の高分子材料等が用いられる。ゲート絶縁膜２０が形成された後、有機半導体膜２２を形成する。その後、補助電極２４、２６として電極配線を第１電極２８の一端部と接触する範囲に各補助電極２４、２６の一端部が位置するよう形成する。そして、前述したように、第１電極２８側の第１基板１４と、有機半導体層膜２２や補助電極２４、２６等の形成された第２基板２６を対向させて貼り合わせ電界効果トランジスタ１２とする。
【００２３】
上記有機半導体膜２２を積層する方法としては、真空蒸着法、スピンコート法、キャスト法、引き上げ法、ラングミュアブロジェット法、スプレイ法、インクジェット法、シルクスクリーン法、加熱転写法等が挙げられるが、これらに限定されるものではない。この有機半導体膜２２としては、ペンタセン、アントラセン、ピレン等のアセン類及びそれらのオリゴマーあるいはポリマー、チオフェン、ピロール、フラン等のヘテロ環化合物及びそれらのオリゴマーあるいはポリマー、トリフェニルアミン誘導体やフタロシアニン誘導体とその銅、金、白金、バナジウム、ルテニウム等錯体、キノリノールやビピリジンオキサゾール等の各誘導体とアルミニウム、亜鉛、ホウ素、イリジウム、白金、ルテニウム等の金属錯体、ポリアセチレン、ポリフェニレンビニレン、ポリフルオレン、ポリチオフェン等のπ共役ポリマーの誘導体等が挙げられるが、これらに限定されるものではない。特に、安定性やキャリア移動度の大きさの点から、ペンタセンやフタロシアニン銅錯体、ポリチオフェンが好適に用いられる。
本発明に係る電界効果トランジスタ１２は、その両側を第１及び第２基板１４、１６よりなる高分子薄膜で構成し、しかも電極間ギャップ長が小さく、高精細で高性能な電界効果トランジスタであるため、フレキシブルなディスプレイを駆動するＴＦＴ回路や、シール状のＩＣチップ等として広く利用できる。
【００２４】
次に、上記した本発明の電界効果トランジスタを実際に作製して評価を行ったので、その評価結果について説明する。尚、本発明は、以下に説明する実施例に限定されないのは勿論である。
＜実施例１＞
（１）直径が３インチの補助基板４０としてのシリコンウエハ上にリフトオフ用レジスト４２をスピンコート法により塗布し、チャンネル長５μｍ、チャネル幅２ｍｍ、長さ２０ｍｍの電極パターンを作製したフォトマスク４４を介して露光、現像操作することにより電極のレジストパターン４０Ａを作製した。この補助基板４０を真空蒸着機に移し、クロム、金を真空蒸着法によりそれぞれ厚さ２０ｎｍ、８０ｎｍで順次成膜した。その後、レジストパターン４２を溶解、剥離することでチャネル長５μｍのままの金電極を第１電極２８として作製した。この第１電極２８はソース電極２８Ａ及びドレイン電極２８Ｂに対応する。
（２）上記レジストパターン４２と同様なレジストパターンを別の直径が３インチのシリコン基板上に作製し、真空装置内で反応性イオンエッチングによりＣＨＦ３ ガスを用いてシリコン基板のエッチング加工を行い、その後、このレジストを剥離して図示しないマザースタンパを作製した。このマザースタンパ上にＰＤＭＳと硬化剤（１０％）を混合した液体を滴下し、スピンコートによって厚さ０．２ｍｍの高分子基板を作製し、１３０℃で一晩加熱硬化させた後、高分子基板を離間してスタンパ４８を得た。この後、接着剤としてオクタデシルトリクロロシラン（ＯＴＳ）にスタンパ４８の凸部を接触させた。このスタンパ４８の凸パターンと金電極よりなる第１電極２８のパターンを顕微鏡下で位置合わせを行った後、スタンパ４８と補助基板４０とを接触させ、金電極よりなる第１電極２８上にＯＴＳ薄膜よりなる接着剤５０を塗布した。
【００２５】
（３）更に、この補助基板４０上にＰＤＭＳと硬化剤（１０％）を混合した液体を滴下し、スピンコートによって厚さ０．２ｍｍの高分子薄膜よりなる第１基板１４を作製して１３０℃で一晩加熱硬化させた。この第１基板１４をゆっくり引き剥がすことにより、上記金電極よりなる第１電極２８を高分子薄膜よりなる第１基板１４上に移し取った。
（４）上記とは別に厚さ０．２ｍｍの直径が３インチのポリカーボネート基板よりなる第２基板１６上に長さ２０ｍｍ、幅２００μｍ、厚さ２０ｎｍのＡｌ膜をスパッタリングで成膜し、次いで厚さ５０ｎｍのＴａ膜をスパッタリングにより成膜して第２電極としてゲート電極１８を形成した。ついで１％ホウ酸溶液中で対向電極間に通電して陽極酸化を行って上記Ｔａ膜の表面のみを酸化することによってＴａよりなるゲート電極１８の表面にＴａ２ Ｏ５ よりなるゲート絶縁膜２０を形成した。さらにペンタセンを１０ｍｍ角に蒸着して有機半導体膜２２を形成した。
（５）さらに上記工程（１）で作製した金電極よりなる第１電極２８と、その一端部で接触するようなパターンとなるＡｌからなる補助電極２４、２６を上記有機半導体膜２２と接触しないよう蒸着成膜した。
（６）次に、上記のように形成した第２基板１６と、上記工程（３）で作製した第１基板１４とを対向させ、位置合わせを行った後に加圧して貼り合わせて電界効果トランジスタ１２を作製した。
【００２６】
このように作製した電界効果トランジスタ１２の金電極よりなる第１電極２８をソース・ドレイン電極２８Ａ、２８Ｂとして、上記Ｔａ膜ををゲート電極１８とするように結線し、その動作を確認した。その結果を図３に示した。図３に示すように、電極―電圧応答にゲート電位依存性がみられ、電界効果トランジスタとして動作することが確認できた。尚、図３中において”Ｖｄｓ”はソース・ドレイン間の電圧を示し、”Ｉｄｓ”はソース・ドレイン間の電流を示す。
【００２７】
＜実施例２＞
上記第１実施例における工程（２）において接着剤５０であるＯＴＳの替わりに、エイコサチオールを用いて第１電極２８の移転（転写）を行った。同様に良好な移転が認められた。その後の電極―電圧応答性は実施例１と同様に電界効果トランジスタとして動作することが確認できた。
＜実施例３＞
第１基板１４、第２基板１６を厚さ０．２ｍｍのポリカーボネート基板にそれぞれ変更し、接着剤５０の形成材料を１−カルボキシヘキサデシルチオールに変更した。この結果、金電極よりなる第１電極２８をポリカーボネート基板上にも良好に移転（転写）させることができた。その後の電極―電圧応答性は実施例１と同様に電界効果トランジスタとして動作することが確認できた。
【００２８】
上述したように本発明によれば、フォトリソグラフィ技術が適用可能な固体状の補助基板上に作製した回路配線をプラスチック等の有機材料よりなるフレキシブルな第１基板上へ配線構造を損なうことなく移し取ることができると共に、絶縁層を含む多層構造の構築が可能である。また、補助基板からの回路配線の脱落を抑制する接着剤を設けた構造の素子作製にも対応できる。また、接着剤がポリマー層と強固な共有結合を形成することができる。また、第１電極を補助基板から有機材料よりなる第１基板へ移し取る操作を容易にすることができ、均一で欠陥の少ない絶縁層を得ることができる。フォトリソグラフィ法の使用によって直接付着法で作成する特にギャップ長の配線構造より微細で、集積率の高い回路が可能である。また、第２電極の保護膜とする事ができ、基板との接着力が強い電極にも本発明の製造方法を適用する事ができるだけでなく、脱離工程での電極の損壊を防ぐことができる。更に、フレキシブルな素子構造を実現することが可能である。
【産業上の利用可能性】
【００２９】
本発明により製造された電界効果トランジスタは、低消費電力、高速なスイッチング素子として、薄膜トランジスタへの応用により、高品位表示画質、低消費電力、薄型軽量等の利点を有するアクティブマトリクス駆動の液晶ディスプレイ、有機ＥＬディスプレイ等として、据え置きテレビ、壁掛けテレビ、パソコン用モニタ、携帯電話、携帯情報端末機器、携帯オーディオ／ビデオ視聴端末機器、電子広告、電子書籍、ウェアラブルディスプレイ等に広く利用され汎用性に優れる。
【図面の簡単な説明】
【００３０】
【図１】本発明に係る電界効果トランジスタの一例を示す拡大断面図である。
【図２】本発明に係る電界効果トランジスタの製造方法を示す工程図である。
【図３】本発明の電界効果トランジスタの電気特性を示すグラフである。
【図４】従来の電界効果トランジスタの一例を示す図である。
【符号の説明】
【００３１】
１２…電界効果トランジスタ、１４…第１基板、１６…第２基板、１８…ゲート電極（第２電極）、２０…ゲート絶縁膜、２２…有機半導体膜、２４，２６…補助電極、２８…第１電極、２８Ａ…ソース電極、２８Ｂ…ドレイン電極、４０…補助基板、４２…レジスト、４４…フォトマスク、４８…スタンパ。
【図１】
2006073794.tif 000003
【図２】
2006073794.tif 000004
【図３】
2006073794.tif 000005
【図４】
2006073794.tif 000006